(57)【要約】  本発明は、審美性に優れた多層構造を有するミルブランク及び製造方法を提供する。本発明は、２層以上の積層構造を有するミルブランク部を有し、前記積層構造がエナメル層とコア層とを含む、歯科用ミルブランクであって、前記コア層が、実質的な切頭錐体である第１部を含み、前記切頭錐体の側面が、前記エナメル層と前記コア層との界面の一部を構成する、歯科用ミルブランクに関する。
2020138197.tif 000002
【特許請求の範囲】
【請求項１】
２層以上の積層構造を有するミルブランク部を有し、
前記積層構造がエナメル層とコア層とを含む、歯科用ミルブランクであって、
前記コア層が、実質的な切頭錐体である第１部を含み、
前記切頭錐体の側面が、前記エナメル層と前記コア層との界面の一部を構成する、
歯科用ミルブランク。
【請求項２】
前記切頭錐体の相対的に広い底面Ｂに直交する仮想面において、前記底面Ｂに直交する仮想線と前記切頭錐体の前記側面とがなす角度θ１が０°〜８０°（０°を除く）である、請求項１に記載の歯科用ミルブランク。
【請求項３】
前記切頭錐体の底面が円又は楕円である、請求項１又は２に記載の歯科用ミルブランク。
【請求項４】
前記コア層が、前記切頭錐体の相対的に広い底面Ｂにおいて前記第１部に接続する第２部をさらに含む、請求項１〜３のいずれか１項に記載の歯科用ミルブランク。
【請求項５】
前記第２部が、前記第１部の前記底面Ｂと接する台座面を有し、前記台座面が前記第１部と接する領域の周囲において前記界面の一部を構成する、請求項４に記載の歯科用ミルブランク。
【請求項６】
前記第２部が、ａ）前記台座面を相対的に狭い底面Ｃとして有する実質的な切頭錐体、ｂ）前記台座面を底面Ｃとして有する実質的な柱体、又はｃ）前記台座面を相対的に狭い底面Ｃとして有する実質的な切頭錐体と、前記切頭錐体の相対的に広い底面と接続する実質的な柱体との組み合わせである、請求項５に記載の歯科用ミルブランク。
【請求項７】
前記第２部が、ｄ）前記底面Ｂと同一の大きさで同一の位置にある面を相対的に狭い底面Ｃとして有する実質的な切頭錐体、ｅ）前記底面Ｂと同一の大きさで同一の位置にある面を底面Ｃとして有する実質的な柱体、又はｆ）第１部の前記底面Ｂと同一の大きさで同一の位置にある面を相対的に狭い底面Ｃとして有する実質的な切頭錐体と、前記切頭錐体の相対的に広い底面Ｄと同一の大きさで同一の位置にある面を底面Ｅとして有する実質的な柱体との組み合わせである、請求項４に記載の歯科用ミルブランク。
【請求項８】
前記第２部が、前記台座面を底面Ｃとして有する円柱状である、請求項６に記載の歯科用ミルブランク。
【請求項９】
前記第２部が、前記底面Ｂと同一の大きさで同一の位置にある面を底面Ｃとして有する円柱状である、請求項７に記載の歯科用ミルブランク。
【請求項１０】
前記第２部が、色調の異なる複数の層から構成される、請求項４〜９のいずれか１項に記載の歯科用ミルブランク。
【請求項１１】
前記第２部が、色調の異なる上層と下層の２層から構成され、下記式で表される上層と下層の層間の色調の差△Ｅが０．５以上である、請求項１０に記載の歯科用ミルブランク。
【数１】
2020138197.tif 000006
(式中、第２部の上層の（Ｌ＊，ａ＊，ｂ＊）を（Ｌ９，ａ９，ｂ９）とし、第２部の下層の（Ｌ＊，ａ＊，ｂ＊）を（Ｌ１０，ａ１０，ｂ１０）とする。)
【請求項１２】
前記第１部のＬ＊ａ＊ｂ＊表色系における色度がＬ＊＝６２〜８６、ａ＊＝−２〜７、ｂ＊＝４〜２７である、請求項１〜１１のいずれか１項に記載の歯科用ミルブランク。
【請求項１３】
前記コア層が、前記第１部の前記切頭錐体の相対的に狭い底面Ａにおいて前記第１部に接続する第３部をさらに含む、及び／又は
前記コア層の前記底面Ａが、前記エナメル層と前記コア層との前記界面の一部を構成する、請求項１〜１２のいずれか１項に記載の歯科用ミルブランク。
【請求項１４】
前記ミルブランク部が、ジルコニア仮焼体である、請求項１〜１３のいずれか１項に記載の歯科用ミルブランク。
【請求項１５】
請求項１〜１４のいずれか１項に記載の歯科用ミルブランクからなる、歯科用補綴物。
【発明の詳細な説明】
【技術分野】
【０００１】
本発明は歯科用ミルブランク及び歯科用補綴物に関する。
【背景技術】
【０００２】
従来、歯科用製品（例えば、代表的な被覆冠、歯冠、クラウン、差し歯等の補綴物や歯列矯正用製品、歯科インプラント用製品）としては、金属がよく用いられていた。しかしながら、金属は天然歯と色が明確に異なり、審美性に欠けるという欠点を有するとともに、金属の溶出によるアレルギーを発症することもあった。そこで、金属の使用に伴う問題を解決するため、金属の代替材料として、酸化アルミニウム（アルミナ）や酸化ジルコニウム（ジルコニア）等のセラミックス材料が歯科用製品に用いられてきている。特に、ジルコニアは、強度において優れ、審美性も比較的優れるため、特に近年の低価格化も相まって需要が高まっている。【０００３】
一方、口腔内の審美性をより高めるためには、歯科用製品の外観を天然歯の外観に似せる必要がある。しかしながら、ジルコニア（焼結体）自体で、天然歯と同様の外観（特に透明度、光沢（艶））を再現することは困難である。【０００４】
特許文献１には、積層面が曲面になっている樹脂系の歯科用ミルブランクが開示されている。【０００５】
また、特許文献２には、ブロックの内部は象牙色で透光性が低い材料、それを囲むエナメル質相当の透光性の高い材料で構成されているブランクが開示されている。
【先行技術文献】
【特許文献】
【０００６】
【特許文献１】特表２０１６−５３５６１０号公報
【特許文献２】特表２０１４−５３４０１８号公報
【発明の概要】
【発明が解決しようとする課題】
【０００７】
特許文献１による製造方法で製造されるミルブランクから製造される補綴物は、前後方向（前歯として）のグラデーションのみを有するカマボコのような構造のものである。そのような構造を有する補綴物を特に前歯に用いる場合は、歯の左右端の内部に透光性の低い部分ができてしまい、切縁部の透明性及び色調を再現できず、審美性に劣る。また、補綴物として樹脂系の補綴物であり、強度、耐久性に問題がある。また、製造方法の点でも、共押出、順送押出、順送プレス、又はアディティブビルドアップのような接合による製造方法であり、簡便な製造方法ではなかった。【０００８】
特許文献２においては、ブランクの材料はセラミック又はアクリレートと記述されているが、具体的な製造方法が記載されておらず、セラミックスとしての具体的な名称、仮焼、焼成などのプロセスに関する記述もない。【０００９】
以上より、本発明が解決すべき課題として、審美性に優れた多層構造を有するミルブランク及び歯科用補綴物を提供することを目的とする。
【課題を解決するための手段】
【００１０】
本発明者らは、上記課題を解決するために鋭意研究を重ねた結果、特定の多層構造を有することによって、上記課題を解決できることを見出し、この知見に基づいてさらに研究を進め、本発明を完成するに至った。【００１１】
すなわち、本発明は以下の発明を包含する。
［１］２層以上の積層構造を有するミルブランク部を有し、
前記積層構造がエナメル層とコア層とを含む、歯科用ミルブランクであって、
前記コア層が、実質的な切頭錐体である第１部を含み、
前記切頭錐体の側面が、前記エナメル層と前記コア層との界面の一部を構成する、
歯科用ミルブランク。
［２］前記切頭錐体の相対的に広い底面Ｂに直交する仮想面において、前記底面Ｂに直交する仮想線と前記切頭錐体の前記側面とがなす角度θ１が０°〜８０°（０°を除く）である、［１］に記載の歯科用ミルブランク。
［３］前記切頭錐体の底面が円又は楕円である、［１］又は［２］に記載の歯科用ミルブランク。
［４］前記コア層が、前記切頭錐体の相対的に広い底面Ｂにおいて前記第１部に接続する第２部をさらに含む、［１］〜［３］のいずれかに記載の歯科用ミルブランク。
［５］前記第２部が、前記第１部の前記底面Ｂと接する台座面を有し、前記台座面が前記第１部と接する領域の周囲において前記界面の一部を構成する、［４］に記載の歯科用ミルブランク。
［６］前記第２部が、ａ）前記台座面を相対的に狭い底面Ｃとして有する実質的な切頭錐体、ｂ）前記台座面を底面Ｃとして有する実質的な柱体、又はｃ）前記台座面を相対的に狭い底面Ｃとして有する実質的な切頭錐体と、前記切頭錐体の相対的に広い底面と接続する実質的な柱体との組み合わせである、［５］に記載の歯科用ミルブランク。
［７］前記第２部が、ｄ）前記底面Ｂと同一の大きさで同一の位置にある面を相対的に狭い底面Ｃとして有する実質的な切頭錐体、ｅ）前記底面Ｂと同一の大きさで同一の位置にある面を底面Ｃとして有する実質的な柱体、又はｆ）第１部の前記底面Ｂと同一の大きさで同一の位置にある面を相対的に狭い底面Ｃとして有する実質的な切頭錐体と、前記切頭錐体の相対的に広い底面Ｄと同一の大きさで同一の位置にある面を底面Ｅとして有する実質的な柱体との組み合わせである、［４］に記載の歯科用ミルブランク。
［８］前記第２部が、前記台座面を底面Ｃとして有する円柱状である、［６］に記載の歯科用ミルブランク。
［９］前記第２部が、前記底面Ｂと同一の大きさで同一の位置にある面を底面Ｃとして有する円柱状である、［７］に記載の歯科用ミルブランク。
［１０］前記第２部が、色調の異なる複数の層から構成される、［４］〜［９］のいずれかに記載の歯科用ミルブランク。
［１１］前記第２部が、色調の異なる上層と下層の２層から構成され、下記式で表される上層と下層の層間の色調の差△Ｅが０．５以上である、［１０］に記載の歯科用ミルブランク。
【数１】
2020138197.tif 000003
(式中、第２部の上層の（Ｌ＊，ａ＊，ｂ＊）を（Ｌ９，ａ９，ｂ９）とし、第２部の下層の（Ｌ＊，ａ＊，ｂ＊）を（Ｌ１０，ａ１０，ｂ１０）とする。)
［１２］前記第１部のＬ＊ａ＊ｂ＊表色系における色度がＬ＊＝６２〜８６、ａ＊＝−２〜７、ｂ＊＝４〜２７である、［１］〜［１１］のいずれかに記載の歯科用ミルブランク。
［１３］前記コア層が、前記第１部の前記切頭錐体の相対的に狭い底面Ａにおいて前記第１部に接続する第３部をさらに含む、及び／又は
前記コア層の前記底面Ａが、前記エナメル層と前記コア層との前記界面の一部を構成する、［１］〜［１２］のいずれかに記載の歯科用ミルブランク。
［１４］前記ミルブランク部が、ジルコニア仮焼体である、［１］〜［１３］のいずれかに記載の歯科用ミルブランク。
［１５］［１］〜［１４］のいずれかに記載の歯科用ミルブランクからなる、歯科用補綴物。
【発明の効果】
【００１２】
本発明により、審美性に優れた多層構造を有する歯科用ミルブランク及び歯科用補綴物を提供することができる。すなわち、本発明により、天然歯に近い色調及び透光性を有する多層構造を有する歯科用ミルブランク及び歯科用補綴物を提供することができる。また、本発明の製造方法により、簡便に歯科用ミルブランク及び歯科用補綴物を製造することができる。さらに、本発明により、強度及び耐久性に優れた多層構造を有するミルブランク、歯科用補綴物及びその製造方法を提供することができる。
【図面の簡単な説明】
【００１３】
【図１Ａ】本発明に係るミルブランク部の実施形態の一例を示す概略図である。
【図１Ｂ】本発明に係るミルブランク部の仮想第二切断面での断面図である。
【図１Ｃ】本発明に係るミルブランク部の仮想第二切断面でのコア層の断面図である。
【図１Ｄ】本発明に係るミルブランク部の仮想第一切断面でのコア層の断面図である。
【図１Ｅ】本発明に係るミルブランク部の仮想第二切断面での断面図である。
【図１Ｆ】本発明に係るミルブランク部の仮想第二切断面での断面図である。
【図１Ｇ】本発明に係るミルブランク部の仮想第二切断面での断面図である。
【図２Ａ】本発明に係るミルブランク部の仮想第二切断面での断面図である。
【図２Ｂ】本発明に係るミルブランク部の仮想第二切断面でのコア層の断面図である。
【図２Ｃ】本発明に係るミルブランク部の仮想第一切断面でのコア層の断面図である。
【図２Ｄ】本発明に係るミルブランク部の仮想第二切断面での断面図である。
【図２Ｅ】本発明に係るミルブランク部の仮想第二切断面での断面図である。
【図２Ｆ】本発明に係るミルブランク部の仮想第二切断面での断面図である。
【図３Ａ】本発明に係るミルブランク部の仮想第二切断面での断面図である。
【図３Ｂ】本発明に係るミルブランク部の仮想第二切断面でのコア層の断面図である。
【図３Ｃ】本発明に係るミルブランク部の仮想第一切断面でのコア層の断面図である。
【図３Ｄ】本発明に係るミルブランク部の仮想第二切断面での断面図である。
【図３Ｅ】本発明に係るミルブランク部の仮想第二切断面での断面図である。
【図３Ｆ】本発明に係るミルブランク部の仮想第二切断面での断面図である。
【図４Ａ】本発明の他の実施形態に係るミルブランク部の仮想第二切断面での断面図である。
【図４Ｂ】本発明の他の実施形態に係るミルブランク部の仮想第二切断面での断面図である。
【図４Ｃ】本発明の他の実施形態に係るミルブランク部の仮想第二切断面での断面図である。
【図４Ｄ】本発明の他の実施形態に係るミルブランク部の仮想第二切断面での断面図である。
【図４Ｅ】本発明の他の実施形態に係るミルブランク部の仮想第二切断面での断面図である。
【図４Ｆ】本発明の他の実施形態に係るミルブランク部の仮想第二切断面での断面図である。
【図４Ｇ】本発明の他の実施形態に係るミルブランク部の仮想第二切断面での断面図である。
【図４Ｈ】本発明の他の実施形態に係るミルブランク部の仮想第二切断面での断面図である。
【図４Ｉ】本発明の他の実施形態に係るミルブランク部の仮想第二切断面での断面図である。
【図４Ｊ】本発明の他の実施形態に係るミルブランク部の仮想第二切断面での断面図である。
【図４Ｋ】本発明の他の実施形態に係るミルブランク部の仮想第二切断面での断面図である。
【図４Ｌ】本発明の他の実施形態に係るミルブランク部の仮想第二切断面での断面図である。
【図４Ｍ】本発明の他の実施形態に係るミルブランク部の仮想第二切断面での断面図である。
【図４Ｎ】本発明の他の実施形態に係るミルブランク部の仮想第二切断面での断面図である。
【図４Ｏ】本発明の他の実施形態に係るミルブランク部の仮想第二切断面での断面図である。
【図４Ｐ】本発明の他の実施形態に係るミルブランク部の仮想第二切断面での断面図である。
【図４Ｑ】本発明の他の実施形態に係るミルブランク部の仮想第二切断面での断面図である。
【図４Ｒ】本発明の他の実施形態に係るミルブランク部の仮想第二切断面での断面図である。
【図４Ｓ】本発明の他の実施形態に係るミルブランク部の仮想第二切断面での断面図である。
【図４Ｔ】本発明の他の実施形態に係るミルブランク部の仮想第二切断面での断面図である。
【図４Ｕ】本発明の他の実施形態に係るミルブランク部の仮想第二切断面での断面図である。
【図４Ｖ】本発明の他の実施形態に係るミルブランク部の仮想第二切断面での断面図である。
【図４Ｗ】本発明の他の実施形態に係るミルブランク部の仮想第二切断面での断面図である。
【図４Ｘ】本発明の他の実施形態に係るミルブランク部の仮想第二切断面での断面図である。
【図４Ｙ】本発明の他の実施形態に係るミルブランク部の仮想第二切断面での断面図である。
【図４Ｚ】本発明の他の実施形態に係るミルブランク部の仮想第二切断面での断面図である。
【図５Ａ】比較例２に係るミルブランク部の仮想第二切断面での断面図である。
【図５Ｂ】比較例３に係るミルブランク部の仮想第二切断面での断面図である。
【図５Ｃ】比較例４に係るミルブランク部の仮想第二切断面での断面図である。
【発明を実施するための形態】
【００１４】
本発明のミルブランクは、２層以上の積層構造を有するミルブランク部を有し、前記積層構造がエナメル層とコア層とを含む、歯科用ミルブランクであって、前記コア層が、実質的な切頭錐体である第１部を含み、前記切頭錐体の側面が、前記エナメル層と前記コア層との界面の一部を構成することを特徴とする。
【００１５】
［ミルブランク部］
本発明においてミルブランク部（１）は、エナメル層（２）とコア層（３）とを含む２層以上の積層構造を有する。該ミルブランク部（１）の一例を図１Ａに示す。
【００１６】
コア層（３）は、ミルブランク部（１）において支台歯の色調が浮き出ないように色調遮蔽性を有する層であり、エナメル層（２）の内側に形成する必要がある。コア層（３）は実質的な切頭錐体である第１部（４）を含み、前記切頭錐体の側面が、前記エナメル層（２）と前記コア層（３）との界面の一部を構成することにより、歯冠正面から見た場合のみならず、歯冠側面から見た場合にも切削加工された歯科用補綴物において第１部（４）のみが歯冠表面に露出する部分がなく、天然歯により近い構造（エナメル質の内側に象牙質が存在する）となるため、天然歯と同様の色調が得られる。図１Ｂの点線は、前歯用補綴物をミルブランク部（１）から切削加工した場合の歯冠正面の位置を示し、図１Ｅの点線は、前歯用補綴物をミルブランク部（１）から切削加工した場合の歯冠側面の位置を示す。同様に、図１Ｆの点線は、臼歯用補綴物をミルブランク部（１）から切削加工した場合の歯冠正面の位置を示し、図１Ｇの点線は、臼歯用補綴物をミルブランク部（１）から切削加工した場合の歯冠側面の位置を示す。ミルブランク部（１）においてコア層（３）の第１部（４）は、天然歯の象牙質により近づけるために、所望の高さを有する。第１部（４）の高さは、特に限定されないが、コア層（３）の高さの２０〜９０％が好ましく、３０〜８０％がより好ましく、３５〜６５％がさらに好ましい。なお、コア層（３）の底面は、エナメル層（２）に覆われてもよく、ミルブランク部（１）の表面に露出されてもよい。
【００１７】
コア層（３）の好適な形状について以下説明する。
【００１８】
コア層（３）は、実質的な切頭錐体である第１部を含む。「実質的な切頭錐体」とは、角錐台、円錐台等の切頭錐体と認識できればよく、例えば、側面が微細な階段状の形状のもの（例えば、図４Ｂ）、第１部（４）の角が丸みを帯びた形状のもの（例えば、図４Ｏ、図４Ｑ）、及び第１部（４）の相対的に狭い底面Ａが窪みを有する形状のもの（例えば、図４J、図４Ｓ）についても、切頭錐体の相対的に広い底面Ｂに直交する仮想面（例えば、図１Ａの仮想第二切断面（７））において前記底面Ｂに直交する仮想線と前記切頭錐体の前記側面とがなす角度θ１（図１Ｃ参照）が０°〜８０°（０°を除く）の範囲内にある場合は、本発明の切頭錐体に含む。前記θ１は、歯冠側面から見た場合に切削加工後の歯科用補綴物の歯冠正面にコア層の露出を抑制できることから、１０°以上が好ましく、１５°以上がより好ましく、２０°以上がさらに好ましい。また、前記θ１は、歯冠側面から見た場合に切削加工後の歯科用補綴物の歯冠正面に十分な範囲のコア層が得られることから、５０°以下が好ましく、４０°以下がより好ましく、３０°以下がさらに好ましい。コア層（３）が上記の形状を有することによって天然歯の構造により近づけることができる。
【００１９】
前記切頭錐体の底面は、円又は楕円であることが好ましい。また、前記切頭錐体としては、円錐台又は楕円錐台であることが好ましく、歯冠正面及び歯冠側面から見た場合に審美性に優れる点から、円錐台がより好ましい。本発明のある好適な実施形態としては、図３Ａ〜図３Ｆに示すように、２層以上の積層構造を有するミルブランク部（１）を有し、前記積層構造がエナメル層（２）とコア層（３）とを含み、前記コア層（３）が楕円錐台である第１部（４）を含み、前記切頭錐体の側面が、前記エナメル層（２）と前記コア層（３）との界面の一部を構成する、歯科用ミルブランクが挙げられる。第１部（４）が図３Ｂ及び図３Ｃで示される楕円錐台である場合、図３Ａ（点線が前歯用補綴物の歯冠正面を表す）及び図３Ｄ（点線が前歯用補綴物の歯冠側面を表す）の点線で示されるように切削加工することで、天然歯のような発色を有する前歯用の歯科用補綴物を得ることができる。
【００２０】
本発明のある好適な実施形態としては、前記したいずれかの実施形態において、前記コア層（３）が、前記切頭錐体の相対的に広い底面Ｂにおいて前記第１部（４）に接続する第２部（５）をさらに含む、歯科用ミルブランクが挙げられる。前記実施形態では、例えば、図１Ｃを第１部（４）側の上から見た図である図１Ｄに示されるように、第１部（４）は、底面Ａの面積（π（ｄ１/２）２）に比べて相対的に広い面積を有する底面Ｂ（π（ｄ２/２）２）を有し、前記底面Ｂにおいて前記第１部（４）に接続する第２部（５）をさらに含む、歯科用ミルブランクが挙げられる。
【００２１】
第２部（５）は、第１部（４）の前記底面Ｂと接する台座面（５１）を有し、前記台座面（５１）が前記第１部（４）と接する領域の周囲において前記エナメル層（２）と前記コア層（３）との界面の一部を構成することが好ましい。いいかえると、コア層（３）は、図１Ｃに示されるように、第１部（４）と第２部（５）が段差を有する形状であってもよい。第２部（５）の形状は、本発明の効果が得られる限り、特に限定されないが、底面及び側面を有し、かつ側面が底面に対して垂直な部分を有する形状であることが好ましい。本発明において、第２部（５）の台座面（５１）は、第１部（４）の前記底面Ｂの面積より大きい面積を有するものが好ましい。
【００２２】
ある好適な実施形態では、切縁部の透明性及び色調を再現でき、前歯用の歯科用補綴物としてより審美性に優れる点から、第２部（５）は、ａ）前記台座面（５１）を相対的に狭い底面Ｃとして有する実質的な切頭錐体（例えば図４Ｃ）、ｂ）前記台座面（５１）を底面Ｃとして有する実質的な柱体（角柱状又は円柱状）（例えば図１Ｂ、図３Ｄ、図４Ａ、図４Ｂ、図４Ｔ、図４Ｕ、図４Ｖ）、又はｃ）前記台座面（５１）を相対的に狭い底面Ｃとして有する実質的な切頭錐体と、前記切頭錐体の相対的に広い底面と接続する実質的な柱体との組み合わせ（例えば図４Ｆ、図４Ｏ）である歯科用ミルブランクが挙げられる。これらのうち、切縁部の透明性及び色調をより適切に再現でき、特に審美性に優れる点から、第２部（５）は、ｂ）前記台座面（５１）を底面Ｃとして有する実質的な柱体であること、又はｃ）前記台座面（５１）を相対的に狭い底面Ｃとして有する実質的な切頭錐体と、前記切頭錐体の相対的に広い底面と接続する実質的な柱体との組み合わせであることがより好ましく、前記台座面（５１）を底面Ｃとして有する円柱状であることがさらに好ましい。角柱状としては、四角柱、六角柱等が挙げられる。円柱状としては、円柱、楕円柱等が挙げられる。「実質的な柱体」であるとは、本発明の効果を有する限り、柱体のみならず、例えば、角が丸みを帯びた形状（例えば図４Ｍ、図４Ｎ、図４Ｐ、図４Ｒ、図４Ｓ）も含むものである。例えば、図１Ｂの歯科用ミルブランクにおいて、第２部（５）の高さは、４ｍｍ以上が好ましく、５ｍｍ以上がより好ましく、６ｍｍ以上がさらに好ましい。また、第２部（５）の高さは、１２ｍｍ以下が好ましく、１１ｍｍ以下がより好ましく、１０ｍｍ以下がさらに好ましい。図１Ｂの歯科用ミルブランクにおいて、第１部（４）の高さは、３ｍｍ以上が好ましく、３．５ｍｍ以上がより好ましく、４ｍｍ以上がさらに好ましい。また、第１部（４）の高さは、１０ｍ以下が好ましく、９．５ｍｍ以下がより好ましく、８ｍｍ以下がさらに好ましい。さらに、第１部（４）と第２部（５）との高さの比は、第１部（４）：第２部（５）＝１：０．３〜１：２が好ましい。
【００２３】
他の好適な実施形態としては、コア層（３）は、図２Ａに示されるように、第１部（４）と第２部（５）が段差を有しない形状であってもよい。例えば、ある好適な実施形態では、臼歯用の歯科用補綴物としてより審美性に優れる点から、前記第２部（５）が、ｄ）第１部（４）の前記底面Ｂと同一の大きさで同一の位置にある面を相対的に狭い底面Ｃとして有する実質的な切頭錐体、ｅ）第１部（４）の前記底面Ｂと同一の大きさで同一の位置にある面を底面Ｃとして有する実質的な柱体（例えば図４Ｈ、図４Ｋ、図４Ｑ）、又はｆ）第１部（４）の前記底面Ｂと同一の大きさで同一の位置にある面を相対的に狭い底面Ｃとして有する実質的な切頭錐体と、前記切頭錐体の相対的に広い底面Ｄと同一の大きさで同一の位置にある面を底面Ｅとして有する実質的な柱体との組み合わせ（例えば図４Ｌ）である歯科用ミルブランクが挙げられる。これらのうち、歯冠正面から見た場合に臼歯用の歯科用補綴物としてエナメル層の範囲を減らし、象牙質に相当する範囲を十分に確保でき、特に審美性に優れる点から、第２部（５）は、ｅ）第１部（４）の前記底面Ｂと同一の大きさで同一の位置にある面を底面Ｃとして有する実質的な柱体、又はｆ）第１部（４）の前記底面Ｂと同一の大きさで同一の位置にある面を相対的に狭い底面Ｃとして有する実質的な切頭錐体と、前記切頭錐体の相対的に広い底面Ｄと同一の大きさで同一の位置にある面を底面Ｅとして有する実質的な柱体との組み合わせであることがより好ましい。例えば、コア層（３）が図２Ｂ及び図２Ｃの形状である場合、図２Ｅ（点線が臼歯用補綴物の歯冠正面を表す）及び図２Ｆ（点線が臼歯用補綴物の歯冠側面を表す）の点線で示されるように切削加工することで、天然歯のような発色を有する臼歯用の歯科用補綴物を得ることができる。
【００２４】
さらに、他の好適な実施形態としては、前記したいずれかの実施形態において、前記コア層（３）は、第１部（４）の前記切頭錐体の相対的に狭い底面Ａにおいて前記第１部（４）に接続する第３部（８）をさらに含む、及び／又は、前記コア層（３）の前記底面Ａが、前記エナメル層（２）と前記コア層（３）との前記界面の一部を構成する、歯科用ミルブランクが挙げられる。第３部（８）の形状は、本発明の効果を奏する限り特に限定されず、凸形状のもの（例えば、図４Ｅ、図４Ｎ、図４Ｖ）、凹凸を有する形状のもの（例えば、図４Ｇ、図４Ｐ）であってもよい。
【００２５】
本発明のある好適な実施形態としては、前記したいずれかの第２部（５）を含む実施形態において、第１部（４）の色調と第２部（５）の色調が同一であってもよい（例えば、図４Ｄ〜図４Ｖ）。
【００２６】
本発明の他の好適な実施形態としては、前記したいずれかの第２部（５）を含む実施形態において、第１部（４）の色調と第２部（５）の色調が異なっていてもよく、第１部（４）の色調は、内部からの発色が強くなりすぎ、歯冠として不自然に濃くなることを防ぎ、より審美性に優れる点から、エナメル層（２）の色調と、象牙質に相当する第２部（５）の色調の中間色とすることが好ましい。第１部（４）の色調を前記色調にすることによって、歯科用補綴物の内部から発色を適度に抑制して、より天然歯に近い色調とすることができる。
【００２７】
さらに、他の好適な実施形態としては、前記したいずれかの第２部（５）を含む実施形態において、第２部（５）は色調が異なる複数の層から構成されてもよい。層の境界の形状は、本発明の効果を奏する限り特に限定されず、底面と平行な形状（図４Ｗ、図４Ｘ）でもよく、凸形状（図４Ｙ）でもよく、凹形状（図４Ｚ）でもよい。また、第２部（５）の層の数は特に限定されないが、２層であってもよく、３層であってもよい。第２部（５）を色調が異なる複数の層とすることにより、１つのミルブランクにて切削加工する歯冠の位置を任意に変更し、複数の異なるシェードの歯冠を作製することが可能となる。例えば、淡色のシェードの前歯用補綴物を作製する場合は、図４Ｗ（点線が前歯用補綴物の歯冠側面を表す）の点線で示されるように切削加工し、濃色のシェードの前歯用補綴物を作製する場合は、図４Ｘ（点線が前歯用補綴物の歯冠側面を表す）の点線で示されるように切削加工する。
【００２８】
本発明のミルブランク部の形状は、治具を取り付けられる限り特に限定されず、いずれの実施形態においても、例えば、角柱状とすることができ、製造上の観点から四角柱状が好ましい。
【００２９】
各層における色調及び透光性の好適な実施形態について以下に説明する。なお、本発明において色調を示す尺度としては、例えば、Ｌ＊ａ＊ｂ＊表色系における色度のＬ＊、ａ＊、ｂ＊などを用いることができる。透光性を示す尺度としては、例えば、Ｌ＊ａ＊ｂ＊表色系におけるΔＬ＊などを用いることができる。ミルブランクがジルコニア仮焼体の場合は、焼結後の値である。これらの測定方法の詳細は、後述の実施例に記載する。
【００３０】
エナメル層（２）おいては、Ｌ＊ａ＊ｂ＊表色系における色度がＬ＊＝６８〜９０、ａ＊＝−３〜５、ｂ＊＝０〜２４であることが好ましく、Ｌ＊＝７０〜８２、ａ＊＝−２〜４、ｂ＊＝２〜２３であることがより好ましい。
【００３１】
エナメル層（２）の透光性ΔＬ＊は、４〜２０が好ましく、７〜１８がより好ましく、８〜１６がさらに好ましい。透光性が前記範囲を満たすことにより審美性に優れたミルブランク部とすることができる。
【００３２】
第１部（４）の色調は、特に限定されないが、補綴物の内部からの発色が強くなりすぎ、歯冠補綴物として不自然に濃くなることを防ぐ点から、エナメル層の色調と、象牙質の色調の中間色とすることが好ましい。第１部（４）においては、Ｌ＊ａ＊ｂ＊表色系における色度がＬ＊＝６２〜８６、ａ＊＝−２〜７、ｂ＊＝４〜２７であることが好ましく、Ｌ＊＝６４〜８５、ａ＊＝−１〜６、ｂ＊＝６〜２３であることがより好ましく、Ｌ＊＝６４〜８５、ａ＊＝−１〜４、ｂ＊＝６〜２３であることがさらに好ましい。
【００３３】
第１部（４）の透光性ΔＬ＊は、４〜１８が好ましく、５〜１７がより好ましく、６〜１１がさらに好ましい。透光性が前記範囲を満たすことにより第２部（５）の色調を程よく浮き上がらせることができる。
【００３４】
第２部（５）においては、Ｌ＊ａ＊ｂ＊表色系における色度がＬ＊＝６０〜８５、ａ＊＝−２〜７、ｂ＊＝４〜２８であることが好ましく、Ｌ＊＝６３〜８３、ａ＊＝−１〜６、ｂ＊＝７〜２６であることがより好ましく、Ｌ＊＝６３〜８３、ａ＊＝−１〜４、ｂ＊＝７〜２６であることがよりさらに好ましい。
【００３５】
第２部（５）の透光性ΔＬ＊は、２〜１３が好ましく、２〜１０がより好ましく、３〜７がさらに好ましい。透光性が前記範囲を満たすことにより色調遮蔽性を向上させ、天然歯と同等の色調を得ることができる。
【００３６】
第２部（５）が２層から構成される場合、第２部（５）の上層（９）においては、Ｌ＊ａ＊ｂ＊表色系における色度がＬ＊＝６２〜８５、ａ＊＝−２〜７、ｂ＊＝４〜２８であることが好ましく、Ｌ＊＝６３〜８３、ａ＊＝−１〜６、ｂ＊＝７〜２６であることがより好ましい。第２部（５）の下層（１０）においては、Ｌ＊ａ＊ｂ＊表色系における色度がＬ＊＝６０〜８３、ａ＊＝−１〜７、ｂ＊＝６〜２８であることが好ましく、Ｌ＊＝６０〜８０、ａ＊＝０〜７、ｂ＊＝８〜２８であることがより好ましい。
【００３７】
第２部（５）の上層（９）の透光性ΔＬ＊は、２〜１３が好ましく、２〜１０がより好ましく、３〜７がさらに好ましい。第２部（５）の下層（１０）の透光性ΔＬ＊は、２〜１０が好ましく、２〜８がより好ましく、３〜６がさらに好ましい。透光性が前記範囲を満たすことにより段階的な色調遮蔽性を示し、歯冠の加工位置を任意に変更することにより、複数のシェードに対応する歯冠を作製することができる。
【００３８】
本発明のミルブランク部は、該積層構造において隣接した各層の色調及び／又は透光性が互いに異なることが天然歯の外観に近づける観点から好ましい。例えば、第１部（４）の色調と第２部（５）の色調が同一である実施形態では、透光性について、コア層（３）の透光性ΔＬ＊＜エナメル層（２）の透光性ΔＬ＊の関係を満たすものが、天然歯の外観に近づける観点から好ましい。前記実施形態では、エナメル層（２）の透光性ΔＬ＊とコア層（３）の透光性ΔＬ＊の差は、１〜９が好ましく、２〜８がより好ましく、３〜７がさらに好ましい。前記実施形態では、コア層（３）のＬ＊値＜エナメル層（２）のＬ＊値であり、エナメル層（２）のａ＊値＜コア層（３）のａ＊値であり、エナメル層（２）のｂ＊値＜コア層（３）のｂ＊値の関係を満たすものが、天然歯の外観に近づける観点から好ましい。
【００３９】
また、第１部（４）の色調と第２部（５）の色調が異なる実施形態では、透光性について、第２部（５）の透光性ΔＬ＊＜第１部（４）の透光性ΔＬ＊＜エナメル層（２）の透光性ΔＬ＊の関係を満たすものが、天然歯の外観に近づける観点から好ましい。前記実施形態では、エナメル層（２）の透光性ΔＬ＊と第１部（４）の透光性ΔＬ＊の差は、１〜９が好ましく、２〜８がより好ましく、３〜７がさらに好ましい。第１部（４）の透光性ΔＬ＊と第２部（５）の透光性ΔＬ＊の差は、１〜９が好ましく、２〜８がより好ましく、３〜６がさらに好ましい。前記実施形態では、第１部（４）のＬ＊値＜エナメル層（２）のＬ＊値であり、エナメル層（２）のａ＊値＜第１部（４）のａ＊値であり、エナメル層（２）のｂ＊値＜第１部（４）のｂ＊値の関係を満たすものが、天然歯の外観に近づける観点から好ましい。さらに、前記実施形態では、第２部（５）のＬ＊値＜第１部（４）のＬ＊値であり、第１部（４）のａ＊値＜第２部（５）のａ＊値であり、第１部（４）のｂ＊値＜第２部（５）のｂ＊値の関係を満たすものが、天然歯の外観に近づける観点から好ましい。
【００４０】
さらに、第２部（５）が２層から構成される実施形態では、透光性について、第２部（５）の下層（１０）の透光性ΔＬ＊＜第２部（５）の上層（９）の透光性ΔＬ＊＜第１部（４）の透光性ΔＬ＊＜エナメル層（２）の透光性ΔＬ＊の関係を満たすものが、天然歯の外観に近づける観点から好ましい。前記実施形態では、エナメル層（２）の透光性ΔＬ＊と第１部（４）の透光性ΔＬ＊の差は、１〜９が好ましく、２〜８がより好ましく、３〜７がさらに好ましい。第１部（４）の透光性ΔＬ＊と第２部（５）の上層（９）の透光性ΔＬ＊の差は、１〜７が好ましく、１〜６がより好ましく、２〜５がさらに好ましい。第２部（５）の上層（９）の透光性ΔＬ＊と第２部（５）の下層（１０）の透光性ΔＬ＊の差は、１〜７が好ましく、１〜６がより好ましく、２〜５がさらに好ましい。前記実施形態では、第１部（４）のＬ＊値＜エナメル層（２）のＬ＊値であり、エナメル層（２）のａ＊値＜第１部（４）のａ＊値であり、エナメル層（２）のｂ＊値＜第１部（４）のｂ＊値の関係を満たすものが、天然歯の外観に近づける観点から好ましい。さらに、前記実施形態では、第２部（５）の下層（１０）のＬ＊値＜第２部（５）の上層（９）のＬ＊値＜第１部（４）のＬ＊値であり、第１部（４）のａ＊値＜第２部（５）の上層（９）のａ＊値＜第２部（５）の下層（１０）のａ＊値であり、第１部（４）のｂ＊値＜第２部（５）の上層（９）のｂ＊値＜第２部（５）の下層（１０）のｂ＊値の関係を満たすものが、天然歯の外観に近づける観点から好ましい。また、前記実施形態では、第２部（５）の下層（１０）のＬ＊値＜第２部（５）の上層（９）のＬ＊値＜第１部（４）のＬ＊値＜エナメル層（２）のＬ＊値であり、エナメル層（２）のａ＊値＜第１部（４）のａ＊値＜第２部（５）の上層（９）のａ＊値＜第２部（５）の下層（１０）のａ＊値であり、エナメル層（２）のｂ＊値＜第１部（４）のｂ＊値＜第２部（５）の上層（９）のｂ＊値＜第２部（５）の下層（１０）のｂ＊値の関係を満たすものが、天然歯の外観に近づける観点からより好ましい。
【００４１】
第２部（５）が２層から構成される実施形態において、上層と下層の色調の差は、本発明の効果を奏する限り特に限定されないが、例えば、第２部（５）の上層（９）の（Ｌ＊，ａ＊，ｂ＊）を（Ｌ９，ａ９，ｂ９）とし、第２部（５）の下層（１０）の（Ｌ＊，ａ＊，ｂ＊）を（Ｌ１０，ａ１０，ｂ１０）としたとき、以下の数式（１）に基づいて算出した△Ｅが０．５以上であれば好ましく、１．０以上であればより好ましく、１．５以上であればさらに好ましい。
【数１】
2020138197.tif 000004
【００４２】
本発明のミルブランク部は、ジルコニア、ガラスなどのセラミックスから構成されていてもよく、レジンから構成されていてもよいが、強度、耐久性の点からジルコニアであることが好ましく、加工のしやすさの点からジルコニア仮焼体がより好ましい。
【００４３】
前記ジルコニア仮焼体は、前述した各層の好適な色調、透光性を満たす目的で顔料や添加剤を含むことが好ましい。
【００４４】
前記顔料としては、歯科用組成物に用いられる公知の顔料（無機顔料、複合顔料、蛍光顔料等）を用いることができる。無機顔料としては、例えば、酸化ニッケル（ＮｉＯ）、酸化鉄赤、酸化クロム（Ｃｒ２Ｏ３）、酸化アルミニウム（Ａｌ２Ｏ３）、酸化チタン等の酸化物等が挙げられる。また、複合顔料としては、例えば、（Ｚｒ，Ｖ）Ｏ２、Ｆｅ（Ｆｅ，Ｃｒ）２Ｏ４、（Ｎｉ，Ｃｏ，Ｆｅ）（Ｆｅ，Ｃｒ）２Ｏ４・ＺｒＳｉＯ４、（Ｃｏ，Ｚｎ）Ａｌ２Ｏ４等が挙げられる。蛍光顔料としては、例えば、Ｙ２ＳｉＯ５：Ｃｅ、Ｙ２ＳｉＯ５：Ｔｂ、（Ｙ，Ｇｄ，Ｅｕ）ＢＯ３、Ｙ２Ｏ３：Ｅｕ、ＹＡＧ：Ｃｅ、ＺｎＧａ２Ｏ４：Ｚｎ、ＢａＭｇＡｌ１０Ｏ１７：Ｅｕ等が挙げられる。
【００４５】
前記ジルコニア仮焼体は、歯科用製品として繰り返しの咀嚼運動に耐えるだけの耐チッピング性、及び耐クラック性や、曲げ強さを必要とする点で、安定化剤を含むことが好ましい。すなわち、焼結前のジルコニアに安定化剤を含ませることが好ましい。これにより、歯科用製品の基材となる、焼結後のジルコニア焼結体が、部分安定化ジルコニア及び完全安定化ジルコニアの少なくとも一方をマトリックス相として有することができる。前記ジルコニア焼結体において、ジルコニアの主たる結晶相は正方晶及び立方晶の少なくとも一方であり、正方晶及び立方晶の両方を含有してもよい。また、前記ジルコニア焼結体は単斜晶を実質的に含有しないものが好ましい。実質的に単斜晶を含有しないとは、ジルコニア焼結体における単斜晶の含有量が５．０質量％未満であり、好ましくは１．０質量％未満である。なお、安定化剤を添加して部分的に安定化させたジルコニアは、部分安定化ジルコニア（ＰＳＺ；Partially Stabilized Zirconia）と呼ばれ、完全に安定化させたジルコニアは完全安定化ジルコニアと呼ばれている。
【００４６】
前記安定化剤としては、酸化イットリウム（Ｙ２Ｏ３）（以下、「イットリア」という。）、酸化チタン（ＴｉＯ２）、酸化カルシウム（カルシア；ＣａＯ）、酸化マグネシウム（マグネシア；ＭｇＯ）、酸化セリウム（セリア；ＣｅＯ２）、酸化アルミニウム（アルミナ；Ａｌ２Ｏ３）、酸化スカンジウム（Ｓｃ２Ｏ３）、酸化ニオブ（Ｎｂ２Ｏ５）、酸化ランタン（Ｌａ２Ｏ３）、酸化エルビウム（Ｅｒ２Ｏ３）、酸化プラセオジム（Ｐｒ６Ｏ１１）、酸化サマリウム（Ｓｍ２Ｏ３）、酸化ユウロピウム（Ｅｕ２Ｏ３）及び酸化ツリウム（Ｔｍ２Ｏ３）からなる群から選ばれた酸化物の少なくとも１種であることが好ましい。特に、高い透光性と強度向上の点から、安定化剤としてイットリアが好ましい。これらは、１種単独で用いてもよく、２種以上を併用してもよい。
【００４７】
安定化剤がイットリアを含有する場合、イットリアの含有量は、ジルコニアと安定化剤の合計１００モル％において、２〜８モル％が好ましく、３〜６モル％がより好ましい。この含有量であれば、単斜晶への相転移を抑制するとともに、ジルコニア焼結体の透明性を高めることができる。
【００４８】
安定化剤として酸化カルシウムを含有する場合、酸化カルシウムの含有量は、ジルコニアと安定化剤の合計１００モル％において、２〜１５モル％が好ましく、２．１〜１２モル％がより好ましい。
【００４９】
安定化剤として酸化マグネシウムを含有する場合、酸化マグネシウムの含有量は、ジルコニアと安定化剤の合計１００モル％において、２〜１２モル％が好ましく、２．１〜１０モル％がより好ましい。
【００５０】
安定化剤として酸化セリウムを含有する場合、酸化セリウムの含有量は、ジルコニアと安定化剤の合計１００モル％において、２〜１８モル％が好ましく、２．１〜１２モル％がより好ましい。
【００５１】
安定化剤として酸化スカンジウムを含有する場合、酸化スカンジウムの含有量は、ジルコニアと安定化剤の合計１００モル％において、０．１〜１モル％が好ましく、０．１〜０．３モル％がより好ましい。
【００５２】
安定化剤として酸化ランタンを含有する場合、酸化ランタンの含有量は、ジルコニアと安定化剤の合計１００モル％において、１〜１０モル％が好ましく、２〜７モル％がより好ましい。
【００５３】
安定化剤として酸化エルビウムを含有する場合、酸化エルビウムの含有量は、ジルコニアと安定化剤の合計１００モル％において、０．１〜１モル％が好ましく、０．１〜０．３モル％がより好ましい。
【００５４】
安定化剤として酸化プラセオジムを含有する場合、酸化プラセオジムの含有量は、ジルコニアと安定化剤の合計１００モル％において、０．１〜１モル％が好ましく、０．１〜０．３モル％がより好ましい。
【００５５】
安定化剤として酸化サマリウムを含有する場合、酸化サマリウムの含有量は、ジルコニアと安定化剤の合計１００モル％において、０．１〜１モル％が好ましく、０．１〜０．３モル％がより好ましい。
【００５６】
安定化剤として酸化ユウロピウムを含有する場合、酸化ユウロピウムの含有量は、ジルコニアと安定化剤の合計１００モル％において、０．１〜１モル％が好ましく、０．１〜０．３モル％がより好ましい。
【００５７】
安定化剤として酸化ツリウムを含有する場合、酸化ツリウムの含有量は、ジルコニアと安定化剤の合計１００モル％において、０．１〜１モル％が好ましく、０．１〜０．３モル％がより好ましい。
【００５８】
なお、ジルコニア焼結体中の安定化剤の含有量は、例えば、誘導結合プラズマ（ＩＣＰ；Inductively Coupled Plasma）発光分光分析、蛍光Ｘ線分析等によって測定することができる。
【００５９】
本発明の歯科用ミルブランクの製造方法について以下に説明する。
【００６０】
本発明の歯科用ミルブランクの製造方法は、粉末プレス法にてコア層（３）を仮成形し、仮成形体となったコア層（３）をエナメル層（２）で覆い本プレス成形する工程を含む。
【００６１】
前記粉末プレス法とは、ある層を構成する粉体（例えば、コア層（３）を作製する場合、ジルコニア粉末）及び、顔料や添加剤などの成分が配合された粉体を用意し、金型中でパンチを用いてプレス成形する方法を表す。
【００６２】
仮成形時のプレスは従来公知の条件を用いることができるが、プレス圧は、後の本プレス成形より低い条件とする必要がある。得られる成形体（ミルブランク部）の密度は２．０〜４．０ｇ／ｃｍ３であることが好ましく、該密度を達成できる限り、本プレス成形の装置や条件は限定されない。
【００６３】
本発明において、コア層（３）が第２部（５）を有する場合、粉末プレス法にて第１部（４）及び第２部（５）を仮成形し、仮成形体となった第１部（４）及び第２部（５）をエナメル層（２）で覆い本プレス成形する工程を含むことが好ましい。より好ましくは、粉末プレス法にて第２部（５）を仮成形し、得られた第２部（５）の上に第１部（４）の粉末原料を配置し、さらにプレス成形により仮成形し、仮成形体となった第１部（４）及び第２部（５）を、エナメル層（２）で覆い本プレス成形する工程を含む。
【００６４】
第２部（５）の仮成形時のプレス圧は、第１部（４）の仮成形時より低い条件とし、かつ第１部（４）の仮成形時の圧力は後の本プレス成形より低い条件とすることが好ましい。
【００６５】
得られる成形体（ミルブランク部）の密度は２．０〜４．０ｇ／ｃｍ３であることが好ましく、該密度を達成できる限り本プレス成形の装置や条件は限定されない。
【００６６】
本発明のミルブランク部において、特定の形状を有するコア層（３）を得るために、コア層（３）の仮成形に該形状を有する金型を用いてプレスしてもよく、通常の金型を用いてプレスした後に仮成形体を削って該形状に整えてもよい。本発明の歯科用ミルブランクの製造方法において、第１部（４）及び／又は第２部（５）を前記した所定の形状に成形する工程を含むことが好ましい。各層の境界線をぼかす効果があることから、第１部（４）及び第２部（５）の所望の形状に加工した後の仮成形体を本プレス成形前にサンドブラスト処理することが好ましい。
【００６７】
〔歯科用ミルブランク〕
本発明の歯科用ミルブランクは前記ミルブランク部を有し、当該ミルブランク部と支持部とを有することが好ましい。当該支持部によって歯科用ミルブランクをミリング装置に固定することができる。支持部をミルブランク部に取り付ける方法に特に制限はなく、例えば、接着剤等によりミルブランク部と支持部とを接着することができる。
【００６８】
本発明の歯科用ミルブランクは歯科用途に使用され、例えば、歯科用ＣＡＤ／ＣＡＭシステムでの切削加工による、インレー、アンレー、ベニア、クラウン、ブリッジ、支台歯、歯科用ポスト、義歯、義歯床、インプラント部材（フィクスチャー、アバットメント）等の歯科用補綴物の作製などに好適に用いることができる。本発明の歯科用ミルブランクから歯科用補綴物を製造する方法に特に制限はなく、公知の方法を適宜採用することができるが、該ミルブランクを切削加工する工程を含むことが好ましい。
【００６９】
本発明は、本発明の効果を奏する限り、本発明の技術的思想の範囲内において、上記の構成を種々組み合わせた実施形態を含む。
【実施例】
【００７０】
次に、実施例を挙げて本発明をさらに具体的に説明するが、本発明はこれらの実施例により何ら限定されるものではなく、多くの変形が本発明の技術的思想の範囲内で当分野において通常の知識を有する者により可能である。【００７１】
［実施例１］
安定化剤としてイットリアを６モル％含有するジルコニア粉末を用意し、直径約１１ｍｍの円柱状金型に、プレス後の第２部（５）の高さが７．２５ｍｍとなるように、該ジルコニア粉末を表１に記載の量の顔料とともに入れた。次に、該ジルコニア粉末を３ｋＮでプレスし仮成形した後、得られた第２部（５）の上に同量のジルコニア粉末と顔料を入れて、さらにプレスし仮成形し、仮成形体を得た。得られた仮成形体を、図１Ａの仮想第二切断面（７）において図４Ｄの構造を有する形状となるように削り、コア層（３）の仮成形体を得た。その後、１８．４ｍｍ×２０．３ｍｍの四角柱状金型に前記コア層（３）の仮成形体を設置し、プレス後のエナメル層（２）の高さ（最大高さ）が１８ｍｍとなるように前記第１部（４）及び第２部（５）を備えるコア層（３）の仮成形体の周りに、第１部（４）及び第２部（５）に用いたものと同じジルコニア粉末を表１に記載の種類及び量に変更した顔料とともにエナメル質の原料として入れた。次に、該ジルコニア粉末を７５ｋＮで本プレス成形した。次に、ＳＫメディカル電子株式会社製焼成炉「ノリタケ  カタナ（登録商標） Ｆ−１」を使用して該ミルブランク部を１０２５℃で２時間焼成して、図１Ａの仮想第二切断面（７）において図４Ｄの構造を有するジルコニア仮焼体からなるミルブランク部を作製した。【００７２】
次に、ジルコニア焼結体フレームの作製方法を説明する。まず、印象材と呼ばれる型取り材を用い、支台歯、その対合歯及び支台歯周囲の歯列のメス型を採った。次に、そこへ石膏を流し込みオス型の石膏模型を作製し、支台歯、その対合歯及び支台歯周囲の歯列を再現した。次に、ワックスを用いて、石膏模型の支台歯上に、噛み合わせ、形状、寸法等を合わせたワックス冠を形成した。このワックス冠は、フレーム形成の基礎となるものである。次に、石膏模型の支台歯及びワックス冠を、クラレノリタケデンタル株式会社製「カタナ（登録商標） デンタルスキャナーＤ７５０」を用いて光学スキャンして、支台歯及びワックス冠のデジタル化した３次元データを得た。なお、本実施例では、石膏模型を光学スキャンしたが、口腔内スキャナにより直接口腔内を光学スキャンしてもよい。また、ワックス冠を用いずに、石膏模型を光学スキャンした後、３次元ＣＡＤソフトを用いて仮想的なフレーム形状に基づく３次元データを作製してもよい。【００７３】
次に、作製したジルコニア仮焼体からなるミルブランク部から、前記３次元データに基づき、クラレノリタケデンタル株式会社製ミリング加工機「ＤＷＸ−５０Ｎ」を用いて、φ２．０ｍｍ及びφ０．８ｍｍの超硬ドリルにより前歯フレーム形状に加工した。その後、ＳＫメディカル電子株式会社製焼成炉「ノリタケ  カタナ（登録商標） Ｆ−１」を使用して、１５５０℃で２時間焼成して焼結させ、ジルコニア焼結体からなる前歯フレームを作製した。【００７４】
得られた前歯フレームの表面に残っている余剰部分を、軸付きダイヤモンド砥粒を用いて電動切削工具で除去した。次に、５０μｍのアルミナを用いて０．２ＭＰａの圧力でサンドブラスト処理を行い、該前歯フレームの表面をつや消し状態とした。その後、クラレノリタケデンタル株式会社製「パールサーフェス（登録商標）」で該前歯フレームの表面を研磨し光沢を持たせ、本発明の歯科用補綴物とした。【００７５】
［実施例２］
各層を作製する際の顔料を表１に記載の含有量に変更し、第１部（４）と第２部（５）の色調が異なるようにした以外は、実施例１と同様にしてミルブランク部を作製し、本発明の歯科用補綴物を得た。【００７６】
［実施例３］
各層を作製する際の顔料を表１に記載の含有量に変更し、第１部（４）と第２部（５）の上層と下層の色調が異なるようにして、プレス後の第２部（５）の下層（１０）の高さが４ｍｍとなるように該ジルコニア粉末を表１に記載の量の顔料とともに入れて３ｋＮでプレスした後、プレス後の第２部（５）の上層（９）の高さが３．２５ｍｍとなるように該ジルコニア粉末を表１に記載の量の顔料とともに入れて３ｋＮでプレスし、仮成形体を作製したこと以外は、実施例１と同様にしてミルブランク部を作製し、本発明の歯科用補綴物を得た。第２部（５）の上層と下層の色調の差△Ｅは、２．３であった。【００７７】
［比較例１］
フレームの原料として平行な４層の積層構造であり、コア層（３）は側面が底面に対して垂直な部分を有しない、市販の９８．５ｍｍ×１４．０ｍｍのクラレノリタケデンタル株式会社製「ノリタケ  カタナ（登録商標） ジルコニア」ディスクＵＴＭＬ  Ａ３を準備した。次に、実施例１において得られた３次元データに基づき、クラレノリタケデンタル株式会社製ミリング加工機「ＤＷＸ−５０Ｎ」を用いて、φ２．０ｍｍ及びφ０．８ｍｍの超硬ドリルにより該ディスクをフレーム形状に加工した。加工したフレームを前駆体として、ＳＫメディカル電子株式会社製焼成炉「ノリタケ  カタナ（登録商標）Ｆ−１」を使用して、１５５０℃で２時間焼成して焼結させ、前歯フレームを作製した。【００７８】
得られた前歯フレームの表面に残っている余剰部分を、軸付きダイヤモンド砥粒を用いて電動切削工具で除去した。次に、５０μｍのアルミナを用いて０．２ＭＰａの圧力でサンドブラスト処理を行い、前歯フレームの表面をつや消し状態とした。その後、クラレノリタケデンタル株式会社製「パールサーフェス（登録商標）」で該前歯フレームの表面を研磨し光沢を持たせ、歯科用補綴物とした。【００７９】
［比較例２］
各層を作製する際の顔料を表１に記載の含有量に変更し、ボディ層の仮成形体が図５Ａに記載のコア層（３）の形状となるように削った以外は、実施例１と同様にしてミルブランク部を作製し、歯科用補綴物を得た。【００８０】
［比較例３、４］
ボディ層の仮成形体が図５Ｂ、図５Ｃに記載のコア層（３）の形状となるように削った以外は、実施例１と同様にしてミルブランク部を作製し、歯科用補綴物を得た。【００８１】
〔色調の測定〕
各実施例及び比較例で作製した歯科用補綴物の各層のジルコニア粉末をそれぞれ単独で用いて単層のジルコニア焼結体を作製し、直径１４ｍｍ、厚さ１．２ｍｍの円板となるように加工（両面は＃６００研磨）し、試料とした（ｎ＝１）。該試料について、分光測色計（コニカミノルタ株式会社製、「ＣＭ−３６１０Ａ」）を用いて、所定の測定条件（Ｄ６５光源、測定モードＳＣＩ、測定径／照明径＝φ８ｍｍ／φ１１ｍｍ）で白背景にて、Ｌ＊ａ＊ｂ＊表色系（ＪＩＳ  Ｚ  ８７８１−４：２０１３  測色−第４部：ＣＩＥ  １９７６  Ｌ＊ａ＊ｂ＊色空間）における色度を測定した。白背景とは、ＪＩＳ  Ｋ  ５６００−４−１：１９９９第４部第１節に記載の隠ぺい率試験紙の白部を意味する。【００８２】
〔透光性の測定〕
各実施例及び比較例で作製した歯科用補綴物の各層のジルコニア粉末をそれぞれ単独で用いて単層のジルコニア焼結体を作製し、直径１４ｍｍ、厚さ１．２ｍｍの円板となるように加工（両面を＃２０００の研磨布紙にて研磨）し、試料とした（ｎ＝１）。該試料について、分光測色計（コニカミノルタ株式会社製、「ＣＭ−３６１０Ａ」）を用いて、所定の測定条件（Ｄ６５光源、幾何条件ｃ（ｄｉ：８°、ｄｅ：８°）、拡散照明：８°受光、測定モードＳＣＩ、測定径／照明径＝φ８ｍｍ／φ１１ｍｍ）にて測定した、Ｌ＊ａ＊ｂ＊表色系（ＪＩＳ  Ｚ  ８７８１−４：２０１３）における明度（色空間）のＬ＊値を用いて、透光性を示す数値を次のように算出した。試料の背景を白背景にして測定したＬ＊値を第１のＬ＊値とし、第１のＬ＊値を測定した同一の試料について、試料の背景を黒背景にして測定したＬ＊値を第２のＬ＊値とし、第１のＬ＊値から第２のＬ＊値を控除した値（ΔＬ＊）を、透光性を示す数値とした。白背景とは、ＪＩＳ  Ｋ  ５６００−４−１：１９９９第４部第１節に記載の隠ぺい率試験紙の白部を意味し、黒背景とは、前記隠ぺい率試験紙の黒部を意味する。【００８３】
〔目視による評価〕
各実施例及び比較例で作製した歯科用補綴物（ｎ＝１）について、ＶＩＴＡシェードガイドのシェードＡ３と目視によって比較した。判断基準を以下に示す。
Ａ：ＶＩＴＡシェードと比較し色調は同等で審美性が最も良く、かつ天然歯の構造に最も近い。
Ｂ：ＶＩＴＡシェードと比較し色調は近く審美性が良く、かつ天然歯の構造に最も近い。
Ｃ：ＶＩＴＡシェードと比較し色調は近く審美性が良く、かつ天然歯の構造に近い。
Ｄ：ＶＩＴＡシェードと比較し色調は近く審美性は良いが、天然歯の構造ではない。
Ｅ：ＶＩＴＡシェードと比較し色調は合っておらず審美性が劣り、天然歯の構造ではない。【００８４】
【表１】
2020138197.tif 000005
【００８５】
目視により評価を行った結果、実施例１〜３の歯科用補綴物は天然歯の層構造に類似した形状を有するため、平行な４層の積層構造を有するミルブランク部から加工した比較例１の歯科用補綴物と比較して、審美性に優れ、天然歯に近い前歯フレームを作製することができた。また、比較例２の歯科用補綴物も天然歯の構造に近い外観が得られていたが、実施例１〜３の歯科用補綴物は、砲弾形の形状を有するミルブランク部から加工した比較例２の歯科用補綴物と比較して、目視では切縁部の透明性がより天然歯に近い等の点で審美性により優れており、より天然歯に近い前歯フレームを作製することができた。また、比較例３〜４も、実施例１〜３の歯科用補綴物と比較して、象牙質に相当する部分が狭くなっていることが目視で確認できる等により審美性に劣っていた。
【産業上の利用可能性】
【００８６】
本発明の歯科用ミルブランクは、高い審美性を有する歯科用補綴物として用いることができる。
【符号の説明】
【００８７】
１  ミルブランク部
２  エナメル層
３  コア層
４  第１部
５  第２部
５１  台座面
６  仮想第一切断面
７  仮想第二切断面
８  第３部
９  第２部の上層
１０  第２部の下層
【図１Ａ】
2020138197.tif 000007
【図１Ｂ】
2020138197.tif 000008
【図１Ｃ】
2020138197.tif 000009
【図１Ｄ】
2020138197.tif 000010
【図１Ｅ】
2020138197.tif 000011
【図１Ｆ】
2020138197.tif 000012
【図１Ｇ】
2020138197.tif 000013
【図２Ａ】
2020138197.tif 000014
【図２Ｂ】
2020138197.tif 000015
【図２Ｃ】
2020138197.tif 000016
【図２Ｄ】
2020138197.tif 000017
【図２Ｅ】
2020138197.tif 000018
【図２Ｆ】
2020138197.tif 000019
【図３Ａ】
2020138197.tif 000020
【図３Ｂ】
2020138197.tif 000021
【図３Ｃ】
2020138197.tif 000022
【図３Ｄ】
2020138197.tif 000023
【図３Ｅ】
2020138197.tif 000024
【図３Ｆ】
2020138197.tif 000025
【図４Ａ】
2020138197.tif 000026
【図４Ｂ】
2020138197.tif 000027
【図４Ｃ】
2020138197.tif 000028
【図４Ｄ】
2020138197.tif 000029
【図４Ｅ】
2020138197.tif 000030
【図４Ｆ】
2020138197.tif 000031
【図４Ｇ】
2020138197.tif 000032
【図４Ｈ】
2020138197.tif 000033
【図４Ｉ】
2020138197.tif 000034
【図４Ｊ】
2020138197.tif 000035
【図４Ｋ】
2020138197.tif 000036
【図４Ｌ】
2020138197.tif 000037
【図４Ｍ】
2020138197.tif 000038
【図４Ｎ】
2020138197.tif 000039
【図４Ｏ】
2020138197.tif 000040
【図４Ｐ】
2020138197.tif 000041
【図４Ｑ】
2020138197.tif 000042
【図４Ｒ】
2020138197.tif 000043
【図４Ｓ】
2020138197.tif 000044
【図４Ｔ】
2020138197.tif 000045
【図４Ｕ】
2020138197.tif 000046
【図４Ｖ】
2020138197.tif 000047
【図４Ｗ】
2020138197.tif 000048
【図４Ｘ】
2020138197.tif 000049
【図４Ｙ】
2020138197.tif 000050
【図４Ｚ】
2020138197.tif 000051
【図５Ａ】
2020138197.tif 000052
【図５Ｂ】
2020138197.tif 000053
【図５Ｃ】
2020138197.tif 000054
【国際調査報告】
2020138197.tif 000055
2020138197.tif 000056
2020138197.tif 000057
2020138197.tif 000058